ФЕНОЛЬНАЯ СМОЛА, СПОСОБ ПОЛУЧЕНИЯ, ПРОКЛЕИВАЮЩИЙ СОСТАВ ДЛЯ МИНЕРАЛЬНЫХ ВОЛОКОН И ПОЛУЧАЕМЫЕ МАТЕРИАЛЫ

1. Жидкая смола, предназначенная для введения в проклеивающий состав для минеральных волокон, отличающаяся тем, что она по существу состоит из феноло-формальдегидных конденсатов (Ф-Ф) и феноло-формальдегид-глициновых конденсатов (Ф-Ф-Г).
2. Смола по п.1, отличающаяся тем, что она содержит не более 0,5% свободного формальдегида от общей массы жидкости, предпочтительно, не более 0,3%, преимущественно, не более 0,1%.
3. Смола по п.1 или 2, отличающаяся тем, что она содержит свободный фенол в количестве менее или равном 0,5% от общей массы жидкости, преимущественно, менее или равном 0,3%, преимущественно, менее или равном 0,1%.
4. Смола по п.1 или 2, отличающаяся тем, что она имеет значение рН, измеренное при 20°С в интервале от 4 до 11, предпочтительно, от 6,5 до 9,0, преимущественно, от 7,5 до 8,3.
5. Смола по п.1 или 2, отличающаяся тем, что ее разбавляемость водой при 20°С составляет 2000% или более.
6. Способ получения смолы по одному из пп.1-5, который включает стадии, состоящие во взаимодействии фенола и формальдегида в присутствии основного катализатора в мольном соотношении формальдегид/фенол более 1 для образования ф-ф-конденсатов и в последующем введении в реакционную смесь глицина, который взаимодействует со свободным формальдегидом, свободным фенолом и Ф-Ф-конденсатами по реакции Манниха.
7. Способ по п.6, отличающийся тем, что подвергают взаимодействию формальдегид и фенол в мольном отношении формальдегид/фенол в интервале от 2 до 4, предпочтительно, менее 3, преимущественно, от 2,50 до 2,65.
8. Способ по п.7, отличающийся тем, что реакцию фенола с формальдегидом ведут до достижения степени конверсии фенола более или равной 93%, предпочтительно более или равной 95%, преимущественно более или 97%.
9. Способ по одному из пп.6-8, отличающийся тем, что реакцию между фенолом и формальдегидом осуществляют при температуре в интервале от 60 до 75°С, предпочтительно при температуре около 70°С.
10. Способ по п.6 или 7, отличающийся тем, что глицин постепенно вводят в реакционную среду и в момент добавления глицина температуру поддерживают постоянной в течение времени конденсации глицина, причем разбавляемость смолы водой должна оставаться равной по меньшей мере 1000%.
11. Способ по п.6 или 7, отличающийся тем, что добавление глицина осуществляют из расчета 0,5-20 масс.% в минуту по отношению к общему количеству глицина, предпочтительно 1-10%, преимущественно 2,8-4%.
12. Способ по п.6 или 7, отличающийся тем, что количество глицина составляет 0,1-0,5 моля глицина на моль исходного фенола, предпочтительно, 0,2-0,3 моля.
13. Способ по п.6 или 7, отличающийся тем, что после введения глицина температуру поддерживают постоянной в течение 10-180 минут, предпочтительно по меньшей мере 30 минут, преимущественно 60-120 минут.
14. Проклеивающий водный состав для минеральных волокон, включающий фенольную смолу согласно одному из пп.1-5, по меньшей мере, одно соединение, включающее по меньшей мере одну функциональную гидроксильную или аминогруппу, и клеящие добавки.
15. Состав по п.14, отличающийся тем, что вышеуказанное соединение включает по меньшей мере 2 функциональные гидроксильные и/или аминогруппы.
16. Состав по п.14 или 15, отличающийся тем, что вышеуказанное соединение выбирают из сахаридов и первичных или вторичных аминов.
17. Состав по п.16, отличающийся тем, что вышеуказанное соединение является глюкозой, мочевиной или смесью глюкозы и мочевины.
18. Состав по п.14 или 15, отличающийся тем, что количество вышеуказанного соединения составляет от 1 до 40 массовых частей на 100 массовых частей смолы и вышеуказанного соединения, в расчете на сухой вес.
19. Изоляционный материал, в частности термоизоляционный и/или звукоизоляционный, содержащий минеральные волокна, проклеенные с помощью проклеивающего состава по одному из пп.14-18.